(57)【要約】【課題】耐久性が良好な位相差フィルム及び画像表示装置用基板の作製に有用な重合性液晶組成物の提供。【解決手段】重合性液晶化合物と、少なくとも１種の光重合開始剤と、少なくとも１種の熱重合開始剤とを含む重合性液晶組成物。【選択図】なし【特許請求の範囲】
【請求項１】
重合性液晶化合物と、少なくとも１種の光重合開始剤と、少なくとも１種の熱重合開始剤とを含むことを特徴とする重合性液晶組成物。
【請求項２】
前記熱重合開始剤の１０ｈｒ半減期（溶液中）が６５℃以上である請求項１に記載の重合性液晶組成物。
【請求項３】
前記熱重合開始剤の１０ｈｒ半減期（溶液中）が９０℃以上である請求項１又は２に記載の重合性液晶組成物。
【請求項４】
請求項１〜３のいずれか一項に記載の重合性液晶組成物より形成された位相差層を含むフィルム。
【請求項５】
請求項１〜３のいずれか一項に記載の重合性液晶組成物より形成された位相差層を含む画像表示装置用基板。
【請求項６】
支持体、請求項１〜３のいずれか一項に記載の重合性液晶組成物より形成された位相差層、カラーフィルタ層をこの順に有する画像表示装置用基板。
【請求項７】
支持体、請求項１〜３のいずれか一項に記載の重合性液晶組成物より形成された位相差層、透明導電膜をこの順に有する画像表示装置用基板。
【請求項８】
請求項５〜７のいずれか一項に記載の画像表示装置用基板を含む画像表示装置。
【請求項９】
液晶表示装置である請求項８に記載の画像表示装置。
【請求項１０】
ＶＡモード、ＩＰＳモード、またはＦＦＳモードの液晶表示装置である請求項９に記載の画像表示装置。
【発明の詳細な説明】
【技術分野】
【０００１】
本発明は、重合性液晶組成物、該重合性液晶組成物から形成される位相差層を含む位相差フィルム又は画像表示装置用基板、及びそのような画像表示装置用基板を含む画像表示装置に関する。
【背景技術】
【０００２】
薄型軽量及び低消費電力という大きな利点を持つ液晶表示装置は、近年、テレビ、パーソナルコンピューター、携帯電話、及び電子手帳等の表示装置に積極的に用いられている。液晶表示装置は、駆動液晶の複屈折性を利用して光のスイッチングを行っているため、駆動液晶の複屈折性に起因して視野角依存性がある。この視野角依存性を解決するために各種の位相差板が開発されている。位相差板は、例えば、フィルムを延伸すること、及び重合性液晶組成物を配向状態に固定化すること等によって作製されるものであり、通常、液晶セルの外側に設置されている。位相差板を液晶セルの外側に貼り付けると、貼り付け先の部材（例えば偏光板）に応力がかかり、位相差板の位相差が変形し、脱偏光を引き起こす場合がある。そのため、応力変形を受けた領域では黒状態での光漏れが発生する。また、偏光板と位相差板を貼合する際に発生する応力変形や、液晶パネルの動作中、バックライト熱で偏光板が変形して発生する応力変形によっても光漏れが生じるといった問題がしばしば起きる。また、偏光板と位相差板、あるいは位相差板と液晶セルを貼り合わせる際に接着剤を用いるが、接着剤の屈折率が偏光板、位相差板、あるいは液晶セルのガラスの屈折率と異なるため、貼合界面で外光あるいはセルを通過した光の反射が生じ、コントラストの低下など画像品質を劣化させる場合がある。
【０００３】
これらの問題を解決する一つの方法として、液晶セルの内側に位相差機能を有する層（位相差層）を形成することが提案されている（例えば、特許文献１）。一方、位相差層を、セルの内側であって、ガラス基板とカラーフィルタ層との間に形成すると、カラーフィルタの製造における加熱工程によって位相差層の性能が劣化するといった問題がある。また、カラーフィルタ層の上に位相差層を形成しても、その後の透明導電膜ＩＴＯのスパッタリングによる電極設置工程によって、位相差層にクラックが発生するという、新たな問題があることがわかった。この問題を解決するため、特許文献２では、少なくとも重合性液晶材料と光重合開始剤と架橋剤と溶剤とを含む感光性組成物であって、前記架橋剤が、２つ以上のアルキロール基を有する化合物からなることを特徴とする感光性組成物を利用して、液晶セル内に位相差層を形成することが提案されている。
【特許文献１】特開２０００−２２１５０６号公報
【特許文献２】特開２００６−２７４０９３号公報
【発明の開示】
【発明が解決しようとする課題】
【０００４】
本発明は、位相差フィルムの作製に有用な新規の重合性液晶組成物を提供することを課題とする。
また、本発明は、該重合性液晶組成物をから形成された位相差層を含む位相差フィルム又は画像表示装置用基板、及び位相差フィルム又は画像表示装置用基板を含む画像表示装置を提供することを課題とする。
【課題を解決するための手段】
【０００５】
本発明者らが、特許文献２に記載の感光性組成物を用いて位相差層を形成した後にカラーフィルタ層を塗設し加熱処理を行ったところ、位相差層とカラーフィルタ層との界面が粗面化され、それを起因とするヘイズが発生した。このようなヘイズがあると、液晶表示装置に組み立てた際の表示性能を大幅に低下させることがある。また、特許文献２に記載の感光性組成物を用いて位相差層を形成した後にITOをスパッタリングしたところ、クラックの発生は認められなかったものの、スパッタリング前後で位相差が変化したり、スパッタリング後に位相差のムラが発生する場合があった。従って、これらを改善する必要があると考えられた。本発明者らが鋭意研究を行った結果、重合性液晶化合物と、少なくとも１種の光重合開始剤と、少なくとも１種の熱重合開始剤とを含む重合性液晶組成物を用いることによって、耐久性が良好な位相差層の作製ができることを見出した。そしてこの知見を基に本発明を完成させた。
【０００６】
すなわち、本発明は下記[１]〜[１０]を提供するものである。
［１］重合性液晶化合物と、少なくとも１種の光重合開始剤と、少なくとも１種の熱重合開始剤とを含むことを特徴とする重合性液晶組成物。
［２］前記熱重合開始剤の１０ｈｒ半減期（溶液中）が６５℃以上である［１］に記載の重合性液晶組成物。
［３］前記熱重合開始剤の１０ｈｒ半減期（溶液中）が９０℃以上である［１］又は［２］に記載の重合性液晶組成物。
［４］［１］〜［３］のいずれか一項に記載の重合性液晶組成物より形成された位相差層を含むフィルム。
【０００７】
［５］［１］〜［３］のいずれか一項に記載の重合性液晶組成物より形成された位相差層を含む画像表示装置用基板。
［６］支持体、［１］〜［３］のいずれか一項に記載の重合性液晶組成物より形成された位相差層、カラーフィルタ層をこの順に有する画像表示装置用基板。
［７］支持体、［１］〜［３］のいずれか一項に記載の重合性液晶組成物より形成された位相差層、透明導電膜をこの順に有する画像表示装置用基板。
［８］［５］〜［７］のいずれか一項に記載の画像表示装置用基板を含む画像表示装置。
［９］液晶表示装置である［８］に記載の画像表示装置。
［１０］ＶＡモード、ＩＰＳモード、またはＦＦＳモードの液晶表示装置である［９］に記載の画像表示装置。
【発明の効果】
【０００８】
本発明により、新規の重合性液晶組成物が提供される。本発明の重合性液晶組成物を用いて、耐久性が良好な位相差フィルムの作製が可能である。本発明の重合性液晶組成物は特に、セル内に位相差層が設けられている画像表示装置における位相差層を作製するための組成物として有用である。
【発明を実施するための最良の形態】
【０００９】
以下、本発明を詳細に説明する。
なお、本明細書において「〜」とはその前後に記載される数値を下限値および上限値として含む意味で使用される。また、本明細書において、例えば、「（メタ）アクリロイル」、「（メタ）アクリレート」、「（メタ）アクリル酸」等の記載は、それぞれ「アクリロイル及び／又はメタクリロイル」、「アクリレート及び／又はメタクリレート」、「アクリル酸及び／又はメタクリル酸」の意味を表す。
【００１０】
〔重合性液晶組成物〕
本発明の重合性液晶組成物は、重合性液晶化合物と、少なくとも１種の光重合開始剤と、少なくとも１種の熱重合開始剤とを含有することを特徴とする。
【００１１】
〔重合性液晶化合物〕
一般的に、液晶化合物はその形状から、棒状タイプと円盤状タイプに分類できる。さらにそれぞれ低分子と高分子タイプがある。高分子とは一般に重合度が１００以上のものを指す（高分子物理・相転移ダイナミクス，土井  正男  著，２頁，岩波書店，１９９２）。本発明では、いずれの液晶化合物を用いることもできるが、棒状液晶化合物または円盤状液晶化合物を用いるのが好ましい。２種以上の棒状液晶化合物、２種以上の円盤状液晶化合物、又は棒状液晶化合物と円盤状液晶化合物との混合物を用いてもよい。
作製する位相差層に耐久性を付与させるために、重合性基を有する棒状液晶化合物または円盤状液晶化合物を用いることが好ましく、少なくとも１つは１液晶分子中の重合性基が２以上あることがより好ましい。液晶化合物は二種類以上の混合物でもよく、その場合少なくとも１つが２以上の重合性基を有していることが好ましい。前記位相差層の厚さは、０．１〜２０μｍであることが好ましく、０．５〜１０μｍであることがさらに好ましい。
【００１２】
棒状液晶化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましく用いられる。以上のような低分子液晶化合物だけではなく、高分子液晶化合物も用いることができる。上記高分子液晶化合物は、低分子の重合性基を有する棒状液晶化合物が重合した高分子化合物である。特に好ましく用いられる上記低分子の重合性基を有する棒状液晶化合物としては、下記一般式（２）で表される棒状液晶化合物である。
【００１３】
一般式（１）：Ｑ1−Ｌ1−Ａ1−Ｌ3−Ｍ−Ｌ4−Ａ2−Ｌ2−Ｑ2
式中、Ｑ1およびＱ2はそれぞれ独立に、重合性基であり、Ｌ1、Ｌ2、Ｌ3およびＬ4はそれぞれ独立に、単結合または二価の連結基を表す。Ａ1およびＡ2はそれぞれ独立に、炭素原子数２〜２０のスペーサ基を表す。Ｍはメソゲン基を表す。
【００１４】
以下に、上記一般式（１）で表される重合性基を有する棒状液晶化合物についてさらに詳細に説明する。式中、Ｑ1およびＱ2は、それぞれ独立に、重合性基を示す。重合性基の重合反応は、付加重合（開環重合を含む）または縮合重合であることが好ましい。換言すれば、重合性基は付加重合反応または縮合重合反応が可能な重合性基であることが好ましい。以下に重合性基の例を示す。
【００１５】
【化１】
2010138282.tif 000002
【００１６】
Ｌ1、Ｌ2、Ｌ3およびＬ4で表される二価の連結基としては、−Ｏ−、−Ｓ−、−ＣＯ−、−ＮＲ−、−ＣＯ−Ｏ−、−Ｏ−ＣＯ−Ｏ−、−ＣＯ−ＮＲ−、−ＮＲ−ＣＯ−、−Ｏ−ＣＯ−、−Ｏ−ＣＯ−ＮＲ−、−ＮＲ−ＣＯ−Ｏ−、およびＮＲ−ＣＯ−ＮＲ−からなる群より選ばれる二価の連結基であることが好ましい。上記Ｒは炭素原子数が１〜７のアルキル基または水素原子である。前記式（１）中、Ｑ1−Ｌ1およびＱ2−Ｌ2−は、ＣＨ2＝ＣＨ−ＣＯ−Ｏ−、ＣＨ2＝Ｃ（ＣＨ3）−ＣＯ−Ｏ−およびＣＨ2＝Ｃ（Ｃｌ）−ＣＯ−Ｏ−ＣＯ−Ｏ−が好ましく、ＣＨ2＝ＣＨ−ＣＯ−Ｏ−が最も好ましい。
【００１７】
Ａ1およびＡ2は、炭素原子数２〜２０を有するスペーサ基を表す。炭素原子数２〜１２のアルキレン基、アルケニレン基、およびアルキニレン基が好ましく、特にアルキレン基が好ましい。スペーサ基は鎖状であることが好ましく、隣接していない酸素原子または硫黄原子を含んでいてもよい。また、前記スペーサ基は、置換基を有していてもよく、ハロゲン原子（フッ素、塩素、臭素）、シアノ基、メチル基、エチル基が置換していてもよい。
【００１８】
Ｍで表されるメソゲン基としては、すべての公知のメソゲン基が挙げられる。特に下記一般式（２）で表される基が好ましい。
一般式（２）：−（−Ｗ1−Ｌ5）n−Ｗ2−
式中、Ｗ1およびＷ2は各々独立して、二価の環状アルキレン基もしくは環状アルケニレン基、二価のアリール基または二価のヘテロ環基を表し、Ｌ5は単結合または連結基を表し、連結基の具体例としては、前記式（１）中、Ｌ1〜Ｌ4で表される基の具体例、−ＣＨ2−Ｏ−、および−Ｏ−ＣＨ2−が挙げられる。ｎは１、２または３を表す。
【００１９】
Ｗ1およびＷ2としては、１，４−シクロヘキサンジイル、１，４−フェニレン、ピリミジン−２，５−ジイル、ピリジン−２，５ジイル、１，３，４−チアジアゾール−２，５−ジイル、１，３，４−オキサジアゾール−２，５−ジイル、ナフタレン−２，６−ジイル、ナフタレン−１，５−ジイル、チオフェン−２，５−ジイル、ピリダジン−３，６−ジイルが挙げられる。１，４−シクロヘキサンジイルの場合、トランス体およびシス体の構造異性体があるが、どちらの異性体であってもよく、任意の割合の混合物でもよい。トランス体であることがより好ましい。Ｗ1およびＷ2は、それぞれ置換基を有していてもよい。置換基としては、ハロゲン原子（フッ素、塩素、臭素、ヨウ素）、シアノ基、炭素原子数１〜１０のアルキル基（メチル基、エチル基、プロピル基など）、炭素原子数１〜１０のアルコキシ基（メトキシ基、エトキシ基など）、炭素原子数１〜１０のアシル基（ホルミル基、アセチル基など）、炭素原子数１〜１０のアルコキシカルボニル基（メトキシカルボニル基、エトキシカルボニル基など）、炭素原子数１〜１０のアシルオキシ基（アセチルオキシ基、プロピオニルオキシ基など）、ニトロ基、トリフルオロメチル基、ジフルオロメチル基などが挙げられる。
【００２０】
前記一般式（１）で表されるメソゲン基の基本骨格で好ましいものを、以下に例示する。これらに上記置換基が置換していてもよい。
【００２１】
【化２】
2010138282.tif 000003
【００２２】
以下に、前記一般式（１）で表される化合物の例を示すが、これらに限定されるものではない。なお、一般式（１）で表される化合物は、特表平１１−５１３０１９号公報に記載の方法で合成することができる。
【００２３】
【化３】
2010138282.tif 000004
【００２４】
【化４】
2010138282.tif 000005
【００２５】
【化５】
2010138282.tif 000006
【００２６】
【化６】
2010138282.tif 000007
【００２７】
【化７】
2010138282.tif 000008
【００２８】
【化８】
2010138282.tif 000009
【００２９】
【化９】
2010138282.tif 000010
【００３０】
液晶化合物は円盤状化合物であってもよい。円盤状化合物の例としては、Ｃ．Ｄｅｓｔｒａｄｅらの研究報告、Ｍｏｌ．Ｃｒｙｓｔ．７１巻、１１１頁（１９８１年）に記載されているベンゼン誘導体、Ｃ．Ｄｅｓｔｒａｄｅらの研究報告、Ｍｏｌ．Ｃｒｙｓｔ．１２２巻、１４１頁（１９８５年）、Ｐｈｙｓｉｃｓｌｅｔｔ，Ａ，７８巻、８２頁（１９９０）に記載されているトルキセン誘導体、Ｂ．Ｋｏｈｎｅらの研究報告、Ａｎｇｅｗ．Ｃｈｅｍ．９６巻、７０頁（１９８４年）に記載されたシクロヘキサン誘導体およびＪ．Ｍ．Ｌｅｈｎらの研究報告、Ｊ．Ｃｈｅｍ．Ｃｏｍｍｕｎ．，１７９４頁（１９８５年）、Ｊ．Ｚｈａｎｇらの研究報告、Ｊ．Ａｍ．Ｃｈｅｍ．Ｓｏｃ．１１６巻、２６５５頁（１９９４年）に記載されているアザクラウン系やフェニルアセチレン系マクロサイクルなどを挙げることができる。上記円盤状化合物は、一般的にこれらを分子中心の円盤状の母核とし、直鎖のアルキル基やアルコキシ基、置換ベンゾイルオキシ基等の基（Ｌ）が放射線状に置換された構造であり、液晶性を示し、一般的に円盤状液晶化合物とよばれるものが含まれる。ただし、このような分子の集合体が一様に配向した場合は負の一軸性を示すが、この記載に限定されるものではない。また、本発明において、円盤状化合物から形成したとは、最終的にできた物が前記化合物である必要はなく、例えば、前記低分子円盤状液晶化合物が熱、光等で反応する基を有しており、結果的に熱、光等で反応により重合または架橋し、高分子量化し液晶性を失ったものも含まれる。
【００３１】
本発明では、下記一般式（３）で表わされる円盤状液晶化合物を用いることが好ましい。
一般式（３）：  Ｄ（−Ｌ−Ｐ）n
式中、Ｄは円盤状コアであり、Ｌは二価の連結基であり、Ｐは重合性基であり、ｎは４〜１２の整数である。
【００３２】
前記式（３）中、円盤状コア（Ｄ）、二価の連結基（Ｌ）および重合性基（Ｐ）の好ましい具体例は、それぞれ、特開２００１−４８３７号公報に記載の（Ｄ１）〜（Ｄ１５）、（Ｌ１）〜（Ｌ２５）、（Ｐ１）〜（Ｐ１８）が挙げられ、同公報に記載される円盤状コア（Ｄ）、二価の連結基（Ｌ）および重合性基（Ｐ）に関する内容をここに好ましく適用することができる。
【００３３】
上記円盤状化合物の好ましい例を下記に示す。
【００３４】
【化１０】
2010138282.tif 000011
【００３５】
【化１１】
2010138282.tif 000012
【００３６】
【化１２】
2010138282.tif 000013
【００３７】
【化１３】
2010138282.tif 000014
【００３８】
【化１４】
2010138282.tif 000015
【００３９】
【化１５】
2010138282.tif 000016
【００４０】
【化１６】
2010138282.tif 000017
【００４１】
【化１７】
2010138282.tif 000018
【００４２】
【化１８】
2010138282.tif 000019
【００４３】
【化１９】
2010138282.tif 000020
【００４４】
【化２０】
2010138282.tif 000021
【００４５】
重合性液晶化合物と、少なくとも１種の光重合開始剤と、少なくとも１種の熱重合開始剤とを含む本発明の重合性液晶組成物（例えば塗布液）を用いて位相差層を形成することができる。例えば、重合性液晶組成物を後述する支持体又は配向層の表面に塗布し、所望の液晶相を示す配向状態とした後、該配向状態を電離放射線の照射及び熱により、固定して位相差層を形成することができる。
【００４６】
液晶化合物として、重合性基を有する円盤状液晶化合物を用いる場合、水平配向、垂直配向、傾斜配向、及びねじれ配向のいずれの配向状態で固定されていてもよい。水平配向とは円盤状液晶化合物のコアの円盤面と支持体の水平面が平行であることをいうが、厳密に平行であることを要求するものではなく、本明細書では、水平面とのなす傾斜角が１０度未満の配向を意味するものとする。
【００４７】
本発明の重合性液晶組成物から形成される位相差層は２層以上の層からなっていてもよい。本発明の重合性液晶組成物からなる層を２層以上積層する場合、重合性液晶組成物に含まれる重合性液晶化合物の組み合わせについては特に限定されず、全て重合性円盤状液晶化合物からなる層の積層体、全て重合性棒状液晶化合物からなる層の積層体、重合性円盤状液晶化合物からなる層と重合性棒状液晶化合物からなる層の積層体であってもよい。また、各層の配向状態の組み合わせも特に限定されず、同じ配向状態の位相差層を積層してもよいし、異なる配向状態の層を積層してもよい。
【００４８】
〔溶媒〕
位相差層は、重合性液晶化合物と、少なくとも１種の光重合開始剤と、少なくとも１種の熱重合開始剤とを含む塗布液を、後述する所定の配向層の上に塗布することで形成することが好ましい。塗布液の調製に使用する溶媒としては、有機溶媒が好ましく用いられる。有機溶媒の例には、アミド（例、Ｎ，Ｎ−ジメチルホルムアミド、Ｎ，Ｎ−ジメチルアセトアミド、Ｎ−メチルピロリドン）、スルホキシド（例、ジメチルスルホキシド）、ヘテロ環化合物（例、ピリジン）、脂肪族炭化水素（例、ヘキサン、シクロヘキサン）、芳香族炭化水素（例、ベンゼン、トルエン、キシレン）、アルキルハライド（例、クロロホルム、ジクロロメタン）、エステル（例、酢酸メチル、酢酸ブチル、酢酸プロピル、酢酸ブチル、蟻酸エチル、蟻酸プロピル、蟻酸ブチル、乳酸エチル）、ケトン（例、アセトン、メチルエチルケトン、メチルイソブチルケトン、シクロヘキサノン、メチルシクロヘキサノン）、エーテル（例、ジオキサン、テトラヒドロフラン、エチレングリコールジメチルエーテル、プロピレングリコールジメチルエーテル、プロピレングリコールモノメチルエーテルアセタート）、エーテルアルコール（例、１−メトキシ−２−プロパノール、エチルセロソルブ）が含まれる。アルキルハライドおよびケトンが好ましい。二種類以上の有機溶媒を併用してもよい。
【００４９】
〔重合開始剤〕
配向させた重合性液晶組成物は、配向状態を維持して固定することが好ましい。固定化は、重合性液晶化合物の重合性基の重合反応（硬化）により実施すればよい。本発明の重合性液晶組成物は、いわゆるＩｎ−Ｃｅｌｌ型液晶表示装置の液晶セル基板等の光学部材の作製に有用である。Ｉｎ−Ｃｅｌｌ型では、セル基板の内面に光学補償等に利用される位相差層を形成するが、セル内には位相差層以外にも、カラーフィルタ及びＩＴＯ膜などの導電膜を形成する必要がある。カラーフィルタの形成には、通常、加熱処理工程が必要であるので、カラーフィルタを形成する前に位相差層を基板上に形成すると、当該加熱処理工程によって位相差層は熱に曝される。従来、この加熱処理による位相差層の光学特性の低下（例えば面内レターデーションＲｅの絶対値の低下）が問題になっていた。また、カラーフィルタ形成後に位相差層を形成したとしても、さらにその上にＩＴＯ膜を形成する場合は、スパッタリング処理に曝されるので、該膜中にクラック等が発生することが問題になっていた。本発明では、上記したように、光重合開始剤とともに熱重合開始剤を用いているので、加熱処理工程においてもその熱重合開始剤の寄与により十分な硬膜性を維持し、耐久性にも優れる位相差層を形成することができる。その結果、熱に曝されても光学特性の低下がない。さらにスパッタリング処理等の過酷な処理に曝されても膜中にクラック等が発生し難く、その結果、形成されるＩＴＯ膜等の面質も良好になる。
【００５０】
（光重合開始剤）
本発明に用いられる光重合開始剤としては、ラジカル光重合開始剤、カチオン光重合開始剤のいずれでも構わない。ラジカル光重合開始剤の例としては、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジンおよびフェナジン化合物（特開昭６０−１０５６６７号公報、米国特許４２３９８５０号明細書記載）およびオキサジアゾール化合物（米国特許４２１２９７０号明細書記載）が挙げられる。
カチオン光重合開始剤の例としては、有機スルフォニウム塩系、ヨードニウム塩系、フォスフォニウム塩系等が挙げられる。これら化合物の対イオンとしては、アンチモネート、フォスフェートなどが好ましく用いられる。
【００５１】
光重合開始剤の使用量は、重合性液晶化合物の０．０１〜２０質量％であることが好ましく、０．５〜６質量％であることがさらに好ましい。重合性液晶組成物の重合のための光照射は、紫外線を用いることが好ましい。照射エネルギーは、１０ｍＪ／ｃｍ2〜１０Ｊ／ｃｍ2であることが好ましく、２５〜８００ｍＪ／ｃｍ2であることがさらに好ましい。照度は１０〜１０００ｍＷ／ｃｍ2であることが好ましく、２０〜５００ｍＷ／ｃｍ2であることがより好ましく、４０〜３５０ｍＷ／ｃｍ2であることがさらに好ましい。照射波長としては２５０〜４５０ｎｍにピークを有することが好ましく、３００〜４１０ｎｍにピークを有することがさらに好ましい。光重合反応を促進するためには、窒素置換等の方法により酸素濃度を低下させることが好ましい。好ましい酸素濃度としては、１０％以下が好ましく、７％以下がさらに好ましく、３％以下がよりさらに好ましい。
【００５２】
（熱重合開始剤）
本発明に用いられる熱重合開始剤としては、ラジカル熱重合開始剤、熱酸発生剤のいずれでも構わない。ラジカル熱重合開始剤の例としては、アミン化合物、オニウム塩化合物、有機ハロゲン化化合物、カルボニル化合物、有機過酸化化合物、アゾ系重合開始剤、メタロセン化合物、ヘキサアリールビイミダゾール化合物、有機ホウ酸化合物、ジスルホン化合物等が挙げられる。特にアゾ系重合開始剤（２，２’−アゾビスイソブチロニトリル、２，２’−アゾビス（２−メチルブチロニトリル）、１，１’−アゾビス（シクロヘキサン−１−カルボニトリル）、１−［（１−シアノ−１−メチルエチル）アゾ］ホルムアミド（２−（カルバモイルアゾ）イソブチロニトリル）等）が好ましい。
熱酸発生剤の例としては、オニウム塩化合物、有機ハロゲン化化合物、ジスルホン化合物が挙げられる。
【００５３】
熱重合開始剤の使用量は、重合性液晶化合物の０．０１〜２０質量％であることが好ましく、０．５〜６質量％であることがさらに好ましい。
位相差層を形成する場合、重合性液晶組成物が所望の液晶相を取り得る状態で配向を固定化させることが重要である。そのため、熱重合開始剤としては、重合性液晶組成物が液晶相を取り得る温度領域（通常１００℃以下）で活性を示すものが望ましい。他方、位相差層形成後にカラーフィルタを形成する場合は、カラーフィルタ形成のための加熱処理工程（通常２００℃以上）においても活性を維持できるものが望ましい。具体的には、熱重合開始剤としては、１０ｈｒ半減期（溶液中）が６５℃以上のものが好ましく、さらには１０ｈｒ半減期（溶液中）９０℃以上のものがより好ましい。
【００５４】
（光重合開始剤と熱重合開始剤との使用量比率）
光重合開始剤と熱重合開始剤との使用比率は、光重合開始剤と熱重合開始剤との合計質量に対し、熱重合開始剤の質量が１０〜９０％となる使用量比率が好ましく、２０〜８０％となる使用量比率がより好ましく、３０〜７０％となる使用量比率がもっとも好ましい。
【００５５】
〔偏光照射による光配向〕
前記位相差層は、偏光照射による光配向で面内のレターデーションが発現した層であってもよい。この偏光照射は、上記配向固定化における光重合プロセスと同時に行ってもよいし、先に偏光照射を行ってから非偏光照射でさらに固定化を行ってもよいし、非偏光照射で先に固定化してから偏光照射によって光配向を行ってもよい。大きな面内レターデーションを得るためには、偏光照射は重合性液晶組成物塗布、配向後に最初に行うことが好ましい。偏光照射は、酸素濃度０．５％以下の不活性ガス雰囲気下で行うのが好ましい。照射エネルギーは、２０ｍＪ／ｃｍ2〜１０Ｊ／ｃｍ2であることが好ましく、１００〜８００ｍＪ／ｃｍ2であることがさらに好ましい。照度は２０〜１０００ｍＷ／ｃｍ2であることが好ましく、５０〜５００ｍＷ／ｃｍ2であることがより好ましく、１００〜３５０ｍＷ／ｃｍ2であることがさらに好ましい。偏光照射によって硬化する重合性液晶化合物の種類については特に制限はないが、反応性基としてエチレン不飽和基を有する液晶性化合物が好ましい。照射波長としては３００〜４５０ｎｍにピークを有することが好ましく、３５０〜４００ｎｍにピークを有することがさらに好ましい。
偏光照射による光配向によって発生した面内のレターデーションを示す位相差層は、特にＶＡモードの液晶表示装置の光学補償に適している。
【００５６】
〔配向制御剤（水平配向剤）〕
本発明の重合性液晶組成物（例えば位相差層形成用塗布液）の中に、下記一般式（４）〜（６）で表される化合物および一般式（７）のモノマーを用いた含フッ素ホモポリマーまたはコポリマーの少なくとも一種を含有させることで、液晶化合物の分子を実質的に水平配向させることができる。尚、本明細書において「水平配向」とは、棒状液晶化合物の場合、分子長軸と透明支持体の水平面が平行であることをいい、円盤状液晶化合物の場合、円盤状液晶化合物のコアの円盤面と透明支持体の水平面が平行であることをいうが、厳密に平行であることを要求するものではなく、本明細書では、水平面とのなす傾斜角が１０度未満の配向を意味するものとする。傾斜角は０〜５度が好ましく、０〜３度がより好ましく、０〜２度がさらに好ましく、０〜１度が最も好ましい。
以下、下記一般式（４）〜（７）について、順に説明する。
【００５７】
【化２１】
2010138282.tif 000022
【００５８】
式中、Ｒ1、Ｒ2およびＲ3は各々独立して、水素原子又は置換基を表し、Ｘ1、Ｘ2およびＸ3は単結合又は二価の連結基を表す。Ｒ1〜Ｒ3で各々表される置換基としては、好ましくは置換もしくは無置換の、アルキル基（中でも、無置換のアルキル基またはフッ素置換アルキル基がより好ましい）、アリール基（中でもフッ素置換アルキル基を有するアリール基が好ましい）、置換もしくは無置換のアミノ基、アルコキシ基、アルキルチオ基、ハロゲン原子である。Ｘ1、Ｘ2およびＸ3で各々表される二価の連結基は、アルキレン基、アルケニレン基、二価の芳香族基、二価のヘテロ環残基、−ＣＯ−、−ＮＲa−（Ｒaは炭素原子数が１〜５のアルキル基または水素原子）、−Ｏ−、−Ｓ−、−ＳＯ−、−ＳＯ2−およびそれらの組み合わせからなる群より選ばれる二価の連結基であることが好ましい。二価の連結基は、アルキレン基、フェニレン基、−ＣＯ−、−ＮＲa−、−Ｏ−、−Ｓ−およびＳＯ2−からなる群より選ばれる二価の連結基又は該群より選ばれる基を少なくとも二つ組み合わせた二価の連結基であることがより好ましい。アルキレン基の炭素原子数は、１〜１２であることが好ましい。アルケニレン基の炭素原子数は、２〜１２であることが好ましい。二価の芳香族基の炭素原子数は、６〜１０であることが好ましい。
【００５９】
【化２２】
2010138282.tif 000023
【００６０】
式中、Ｒは置換基を表し、ｍは０〜５の整数を表す。ｍが２以上の整数を表す場合、複数個のＲは同一でも異なっていてもよい。Ｒとして好ましい置換基は、Ｒ1、Ｒ2、およびＲ3で表される置換基の好ましい範囲として挙げたものと同じである。ｍは、好ましくは１〜３の整数を表し、特に好ましくは２又は３である。
【００６１】
【化２３】
2010138282.tif 000024
【００６２】
式中、Ｒ4、Ｒ5、Ｒ6、Ｒ7、Ｒ8およびＲ9は各々独立して、水素原子又は置換基を表す。Ｒ4、Ｒ5、Ｒ6、Ｒ7、Ｒ8およびＲ9でそれぞれ表される置換基は、好ましくは一般式（４）におけるＲ1、Ｒ2およびＲ3で表される置換基の好ましいものとして挙げたものである。本発明に用いられる水平配向剤については、特開２００５−９９２４８号公報の段落番号［００９２］〜［００９６］に記載の化合物を用いることができ、それら化合物の合成法も該明細書に記載されている。
【００６３】
【化２４】
2010138282.tif 000025
【００６４】
式中、Ｒは水素原子またはメチル基を表し、Ｘは酸素原子、硫黄原子を表し、Ｚは水素原子またはフッ素原子を表し、ｍは１以上６以下の整数、ｎは１以上１２以下の整数を表す。一般式（７）を含む含フッ素ポリマー以外にも、塗布におけるムラ改良ポリマーとして特開２００５−２０６６３８号公報および特開２００６−９１２０５号公報に記載の化合物を水平配向剤として用いることができ、それら化合物の合成法も該明細書に記載されている。
【００６５】
水平配向剤の添加量としては、液晶性化合物の質量の０．０１〜２０質量％が好ましく、０．０１〜１０質量％がより好ましく、０．０２〜１質量％が特に好ましい。なお、前記一般式（４）〜（７）にて表される化合物は、単独で用いてもよいし、二種以上を併用してもよい。
【００６６】
〔配向層〕
上記した様に、位相差層の形成には、配向層を利用してもよい。配向層は、一般に透明仮支持体上又は該透明仮支持体に塗設された下塗層上に設けられる。配向層は、その上に設けられる液晶化合物の配向方向を規定するように機能する。配向層は、位相差層に配向性を付与できるものであれば、どのような層でもよい。配向層の好ましい例としては、有機化合物（好ましくはポリマー）のラビング処理された層、無機化合物の斜方蒸着層、およびマイクログルーブを有する層、さらにω−トリコサン酸、ジオクタデシルメチルアンモニウムクロライドおよびステアリル酸メチル等のラングミュア・ブロジェット法（ＬＢ膜）により形成される累積膜、あるいは電場あるいは磁場の付与により誘電体を配向させた層を挙げることができる。
【００６７】
配向層用の有機化合物の例としては、ポリメチルメタクリレート、アクリル酸／メタクリル酸共重合体、スチレン／マレインイミド共重合体、ポリビニルアルコール、ポリ（Ｎ−メチロールアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル／塩化ビニル共重合体、エチレン／酢酸ビニル共重合体、カルボキシメチルセルロース、ポリエチレン、ポリプロピレンおよびポリカーボネート等のポリマーおよびシランカップリング剤等の化合物を挙げることができる。好ましいポリマーの例としては、ポリイミド、ポリスチレン、スチレン誘導体のポリマー、ゼラチン、ポリビニルアルコールおよびアルキル基（炭素原子数６以上が好ましい）を有するアルキル変性ポリビニルアルコールを挙げることができる。
【００６８】
配向層の形成には、ポリマーを使用するのが好ましい。利用可能なポリマーの種類は、液晶化合物の配向（特に平均傾斜角）に応じて決定することができる。例えば、液晶化合物を水平に配向させるためには配向層の表面エネルギーを低下させないポリマー（通常の配向用ポリマー）を用いる。具体的なポリマーの種類については液晶セルまたは光学補償シートについて種々の文献に記載がある。例えば、ポリビニルアルコールもしくは変性ポリビニルアルコール、ポリアクリル酸もしくはポリアクリル酸エステルとの共重合体、ポリビニルピロリドン、セルロースもしくは変性セルロース等が好ましく用いられる。配向層用素材には液晶化合物の反応性基と反応できる官能基を有してもよい。反応性基は、側鎖に反応性基を有する繰り返し単位を導入するか、あるいは、環状基の置換基として導入することができる。界面で液晶化合物と化学結合を形成する配向層を用いることがより好ましく、かかる配向層としては特開平９−１５２５０９号公報に記載されており、酸クロライドやカレンズＭＯＩ（昭和電工（株）製）を用いて側鎖にアクリル基を導入した変性ポリビニルアルコールが特に好ましい。配向層の厚さは０．０１〜５μｍであることが好ましく、０．０５〜２μｍであることがさらに好ましい。配向層は酸素遮断膜としての機能を有していてもよい。
【００６９】
また、液晶表示装置の配向層として広く用いられているポリイミド膜（好ましくはフッ素原子含有ポリイミド）も有機配向層として好ましい。これはポリアミック酸（例えば、日立化成工業（株）製のＬＱ／ＬＸシリーズ、日産化学（株）製のＳＥシリーズ等）を支持体面に塗布し、１００〜３００℃で０．５〜１時間焼成した後、ラビングすることにより得られる。
【００７０】
また、前記ラビング処理は、液晶表示装置の液晶配向処理工程として広く採用されている処理方法を利用することができる。即ち、配向層の表面を、紙やガーゼ、フェルト、ゴムあるいはナイロン、ポリエステル繊維などを用いて一定方向に擦ることにより配向を得る方法を用いることができる。一般的には、長さおよび太さが均一な繊維を平均的に植毛した布などを用いて数回程度ラビングを行うことにより実施される。
【００７１】
また、無機斜方蒸着膜の蒸着物質としては、ＳｉＯ2を代表とし、ＴｉＯ2、ＺｎＯ2等の金属酸化物、あるいやＭｇＦ2等のフッ化物、さらにＡｕ、Ａｌ等の金属が挙げられる。尚、金属酸化物は、高誘電率のものであれば斜方蒸着物質として用いることができ、上記に限定されるものではない。無機斜方蒸着膜は、蒸着装置を用いて形成することができる。フィルム（支持体）を固定して蒸着するか、あるいは長尺フィルムを移動させて連続的に蒸着することにより無機斜方蒸着膜を形成することができる。
【００７２】
位相差層、配向層の各層は、ディップコート法、エアーナイフコート法、カーテンコート法、ローラーコート法、ワイヤーバーコート法、グラビアコート法やエクストルージョンコート法（米国特許２６８１２９４号明細書）により、塗布により形成することができる。
【００７３】
〔支持体〕
本発明の重合性液晶組成物から形成される位相差層を含む画像表示装置用基板又は本発明の重合性液晶組成物から形成される位相差フィルムは支持体を有していてもよい。支持体は、画像表示装置にそのまま用いられるフィルム又は画像表示装置用基板の場合は透明であることが好ましい。支持体は、表面に酸化ケイ素皮膜を有するソーダガラス板、低膨張ガラス、ノンアルカリガラス、石英ガラス板等の公知のガラス板でも、ポリマーからなる透明基板でもよい。画像表示装置用基板作製工程においてカラーフィルタや配向膜のベークのために１８０℃以上の高温プロセスを要するため、耐熱性を有することが好ましい。そのような耐熱性基板としては、ガラス板もしくはポリイミド、ポリエーテルスルホン、耐熱性ポリカーボネート、ポリエチレンナフタレートが好ましく、特に価格、透明性、耐熱性の観点からガラス板が好ましい。また、支持体は、予めカップリング処理を施しておいてもよい。該カップリング処理としては、特開２０００−３９０３３号公報に記載の方法が好適に用いられる。尚、特に限定されるわけではないが、支持体の膜厚としては、１００〜１２００μｍが一般的に好ましく、３００〜１０００μｍが特に好ましい。
【００７４】
〔その他の層〕
本発明の重合性液晶組成物から形成される位相差層を含む画像表示装置用基板は、その他の層、例えばカラーフィルタ層、透明導電膜（透明電極膜）などを含んでいてもよい。カラーフィルタ層及び透明導電膜はそれぞれ、公知の方法で形成することができる。
カラーフィルタ層は、例えば、ＦＵＪＩＦＩＬＭ  ＲＥＳＥＡＲＣＨ  ＆  ＤＥＶＥＬＯＰＭＥＮＴ  Ｎｏ．４４（１９９９）の２５頁に記載のトランサーシステム（富士写真フイルム（株）製）を用い、表面処理された層の、表面処理した表面に直接、ブラックマトリクスおよびＲ、Ｇ、Ｂのカラーフィルタを形成することにより形成することができる。
また、カラーフィルタ層は、感光性樹脂層を露光及び現像することにより作製してもよい。
【００７５】
透明導電膜は、通常のスパッタ法やイオン・プレーティング法、真空蒸着法等により成膜することができる。その電気抵抗値は好ましくは５００Ω／□以下、好ましくは５０Ω／□ 以下である。
本発明の重合性液晶組成物から形成される位相差層は耐熱性が高く、例えば、該位相差層の上に、加熱工程を含むカラーフィルタの形成や、ＩＴＯのスパッタリングによる透明導電膜の形成を行った場合でも、位相差層の性能が劣化しにくい。
【００７６】
〔液晶表示装置（液晶モード）〕
本発明の方法において、上記のように得られる位相差層が二軸性を示すと、液晶セル、特にＶＡモードの液晶セルを正確に補償できるので好ましい。液晶化合物として、重合性棒状液晶化合物を用いる場合、二軸性を発現させるためにはコレステリック配向もしくは傾斜角は厚み方向に徐々に変化しながらねじれたハイブリッドコレステリック配向を、偏光照射によって歪ませることが必要である。偏光照射によって配向を歪ませる方法としては、二色性液晶性重合開始剤を用いる方法（ＥＰ１３８９１９９  Ａ１）や分子内にシンナモイル基等の光配向性官能基を有する棒状液晶化合物を用いる方法（特開２００２−６１３８号公報）が挙げられる。本発明においては、いずれも利用できる。
【００７７】
前記位相差層が正のａ−ｐｌａｔｅの場合、ＶＡモード、または半透過型の液晶セルを正確に光学補償できるので好ましい。
前記位相差層が正のｃ−ｐｌａｔｅの場合、ＩＰＳモード、またはＦＥＳモードの液晶セルを正確に光学補償できるので好ましい。
【実施例】
【００７８】
以下に実施例を挙げて本発明をさらに具体的に説明する。以下の実施例に示す材料、試薬、物質量とその割合、操作等は本発明の趣旨から逸脱しない限り適宜変更することができる。従って、本発明の範囲は以下の具体例に制限されるものではない。
【００７９】
〔配向層付きガラス基板〕
（配向層用塗布液ＡＬ−１の調製）
下記の組成物を調製し、孔径３０μｍのポリプロピレン製フィルタでろ過して、配向層用塗布液ＡＬ−１として用いた。
──────────────────────────────────―
配向層用塗布液組成（ｗｔ％）
──────────────────────────────────―
ポリビニルアルコール（ＰＶＡ２０５、クラレ（株）製）          ３．２１
ポリビニルピロリドン（Ｌｕｖｉｔｅｃ  Ｋ３０、ＢＡＳＦ社製）  １．４８
蒸留水                                                      ５２．１０
メタノール                                                  ４３．２１
──────────────────────────────────―
【００８０】
（配向層付きガラス基板Ｇ−１の作製）
１００ｍｍ角、厚さ１.１ｍｍの無アルカリガラス（＃１７３７、コーニング社製）の上に、配向層用塗布液ＡＬ−１をスピンコート塗布、乾燥した。乾燥膜厚は１．６μｍであった。次いで、配向層表面に対し、ラビング処理を施した。
【００８１】
〔位相差層用塗布液〕
（位相差層用塗布液ＬＣ−１の調製）
下記の組成物を調製後、孔径０．２μｍのポリプロピレン製フィルタでろ過して、位相差層用塗布液ＬＣ−１として用いた。
水平配向剤（Ｈ−１）はＴｅｔｒａｈｅｄｒｏｎ  Ｌｅｔｔ．誌、第４３巻、６７９３頁（２００２）に記載の方法に準じて合成した。
──────────────────────────────────―
位相差層用塗布液組成（ｗｔ％）
──────────────────────────────────―
重合性棒状液晶化合物（Ｉ−２３）                            １７．９７
水平配向剤（Ｈ−１）                                          ０．０３
光重合開始剤（Ｉｒｇａｃｕｒｅ９０７、
チバ・スペシャルティ・ケミカルズ（株）製）                  ０．７５  
光増感剤（２，４−ジエチルチオキサントン、東京化成（株）製）  ０．２５
熱重合開始剤（２，２’−アゾビスイソブチロニトリル、
和光純薬工業（株）製）                                      １．００
プロピレングリコールモノメチルエーテルアセタート            ８０．００
──────────────────────────────────―
【００８２】
【化２５】
2010138282.tif 000026
【００８３】
（位相差層用塗布液ＬＣ−２〜５の調製）
位相差用塗布液ＬＣ−１において、熱重合開始剤２，２’−アゾビスイソブチロニトリルを下表１に記載したように２，２’−アゾビス（２，４−ジメチルバレロニトリル）、２，２’−アゾビス（２−メチルブチロニトリル）、１，１’−アゾビス（シクロヘキサン−１−カルボニトリル）、１−［（１−シアノ−１−メチルエチル）アゾ］ホルムアミド（２−（カルバモイルアゾ）イソブチロニトリル）へ変更する以外には位相差層用塗布液ＬＣ−１と同様にして、位相差層用塗布液ＬＣ−２〜５を調製した。
【００８４】
（比較用位相差層用塗布液ＬＣ−Ａの調製）
位相差用塗布液ＬＣ−１において、熱重合開始剤を使用しない以外には位相差層用塗布液ＬＣ−１と同様にして、比較用位相差層用塗布液ＬＣ−Ａを得た。
【００８５】
（比較用位相差層用塗布液ＬＣ−Ｂの調製）
位相差用塗布液ＬＣ−１において、光重合開始剤と光増感剤とを使用しない以外には位相差層用塗布液ＬＣ−１と同様にして、比較用位相差層用塗布液ＬＣ−Ｂを得た。
【００８６】
【表１】
2010138282.tif 000027
【００８７】
〔実施例１〕
配向層付きガラス基板Ｇ−１にワイヤーバーを用いて位相差層用塗布液ＬＣ−１を塗布、膜面温度８５℃で２分間乾燥し、液晶相状態として配向させた後、空気下にて１６０Ｗ／ｃｍの空冷メタルハライドランプ（アイグラフィックス（株）製）を用いて、照度２５ｍＷ／ｃｍ2、照射量３００ｍＪ／ｃｍ2の紫外線を照射してその配向状態を固定化した。その後、クリーンオーブンＤＥ４１０（ヤマト科学（株）製）にて２３０℃で６０分間の焼成を行なった。厚さ１．８μｍ、正面レターデーションＲｅ１５９．７ｎｍ、ヘイズ０．５％の位相差層を形成し、位相差層付きガラス基板Ｇ−１を作製した。
得られた位相差層付きガラス基板Ｇ−１を、さらにクリーンオーブンにて２３０℃で１８０分間焼成し、同様に位相差層の正面レターデーションを測定したところ１４７．４ｎｍであった。
また、得られた位相差層付きガラス基板Ｇ−１を、アルバック製スパッタ装置（ＳＶ９５４０）を用いて２００℃で、圧力６．０×１０-13Ｔｏｒｒ、アルゴンガス流量７８．０ｓｃｃｍ、酸素ガス流量０．９ｓｃｃｍ、印加電力を５ｋＷでＩＴＯスパッタリングを１５分間行い、膜厚１４００Å、表面抵抗３０Ω／□のＩＴＯ膜を、位相差層上に成膜した。得られたＩＴＯ膜にクラックは発生せず、良好な面質だった。
【００８８】
〔実施例２〜５〕
実施例１において、位相差層用塗布液ＬＣ−１の代わりに位相差用塗布液ＬＣ−２〜５を用いる以外には実施例１と同様にして、位相差層付きガラス基板Ｇ−２〜５を作製し、性能評価、追加焼成、追加性能評価、ＩＴＯスパッタリング−面質評価を行なった。結果を、下記表２に記載する。
【００８９】
〔比較例Ａ，Ｂ〕
実施例１において、位相差層用塗布液ＬＣ−１の代わりに比較用位相差用塗布液Ａ，Ｂを用いる以外には実施例１と同様にして、位相差層付きガラス基板Ｇ−Ａ，Ｂを作製し、性能評価、追加焼成、追加性能評価、ＩＴＯスパッタリング−面質評価を行なった。結果を、下記表２に記載する。
【００９０】
〔性能評価方法〕
（位相差測定）
正面レターデーションＲｅ（λ）は、ＫＯＢＲＡ ２１ＡＤＨまたはＷＲ（王子計測機器（株）製）において波長λｎｍの光をガラス基板法線方向に入射させて測定した。本明細書におけるＲｅは、特に記載がなければ５４５±５ｎｍの波長で測定されたもの意味する。
（透明性（ヘイズ））
透明性としては、ヘイズメーターＮＤＨ ２０００（日本電色工業（株）製）を用いてヘイズを測定した。
【００９１】
（表面形状）
位相差層表面の平滑性を目視観察にて判断した。
◎：目視では異常感全く無し.
○：目視では異常感なし．
△：目視で微かに凹凸が感知される．
×：一目で凹凸が認識される．
（耐久性（追加焼成後））
クリーンオーブンにて追加で１８０分間焼成をかける前後での正面レターデーションの変化率（レターデーション残存率＝追加焼成後レターデーション／追加焼成前レターデーション［％］）を算出した。
（面質評価（ＩＴＯスパッタリング後））
位相差層を目視観察にて判断した。
◎：目視では異常感全く無し.
○：目視では異常感なし．
△：目視で微かにムラが感知される．
×：一目でムラが認識される．
【００９２】
【表２】
2010138282.tif 000028
【００９３】
表２に示される結果から分かるように、位相差層作製に対して、光重合開始剤と熱重合開始剤とを併用することにより、耐久性が大幅に向上した。使用する熱重合開始剤の１０ｈｒ半減期（溶液中）温度が高い程、元々のヘイズはやや高くなる傾向が見受けられたが、耐久性はより向上していた。また、追加焼成後の表面形状、ＩＴＯスパッタリング後の面質についても、改良されていた。
【００９４】
以上のように、重合性液晶化合物と、少なくとも１種の光重合開始剤と、少なくとも１種の熱重合開始剤とを含む本発明の重合性液晶組成物を用いることにより、耐久性が良好な位相差フィルムを作製することができた。